(57)【要約】【課題】塗膜としたときの耐水性、耐候性、屈曲性及び密着性に優れるポリイソシアネート組成物を提供する。【解決手段】ポリイソシアネート組成物は、（Ａ）脂肪族ジイソシアネート及び脂環式ジイソシアネートからなる群より選ばれる少なくとも１種類のジイソシアネートと、（Ｂ）数平均分子量が４００以上１００００以下のオキシプロピレン基を有するポリエーテル系ポリオールと、から得られるポリイソシアネートを含み、アロファネート基、イソシアヌレート基及びウレタン基を含有し、アロファネート基のモル数をＡ、イソシアヌレート基のモル数をＢ、ウレタン基のモル数をＣとした場合のＡ／Ｂが０．１０以上２．５０以下であり、且つ、Ｃ／Ｂが０．０６以上５．５０以下であり、イソシアネート平均官能基数が２．６以上１０．０以下である。【選択図】なし【特許請求の範囲】
【請求項１】
（Ａ）脂肪族ジイソシアネート及び脂環式ジイソシアネートからなる群より選ばれる少なくとも１種類のジイソシアネートと、（Ｂ）数平均分子量が４００以上１００００以下のオキシプロピレン基を有するポリエーテル系ポリオールと、から得られるポリイソシアネートを含み、
アロファネート基、イソシアヌレート基及びウレタン基を含有し、
アロファネート基のモル数をＡ、イソシアヌレート基のモル数をＢ、ウレタン基のモル数をＣとした場合のＡ／Ｂが０．１０以上２．５０以下であり、且つ、Ｃ／Ｂが０．０６以上５．５０以下であり、
イソシアネート平均官能基数が２．６以上１０．０以下である、ポリイソシアネート組成物。
【請求項２】
水酸基価が５ｍｇＫＯＨ／ｇ以上２００ｍｇＫＯＨ／ｇ以下であるポリオールと、
請求項１に記載のポリイソシアネート組成物と、
を含む、塗料組成物。
【請求項３】
金属又はプラスチックの塗装に用いられる、請求項２に記載の塗料組成物。
【請求項４】
建築構造物、自動車車体、自動車用金属部品、自動車用プラスチック部品、情報家電製品用金属部品又は情報家電製品用プラスチック部品のトップクリアー塗料として用いられる、請求項２又は３に記載の塗料組成物。
【請求項５】
請求項２〜４のいずれか一項に記載の塗料組成物を硬化させてなる、塗膜。
【発明の詳細な説明】
【技術分野】
【０００１】
本発明は、ポリイソシアネート組成物、塗料組成物及び塗膜に関する。
【背景技術】
【０００２】
ポリイソシアネート組成物を用いた塗料組成物は、外観、耐候性、耐久性が優れるために、建築、自動車、プラスチック、情報家電用等の塗料として広く用いられている。中でも、自動車や建築のトップコート用途のように、高品質な外観と優れた耐候性及び耐久性とが要求される用途では、緻密な架橋塗膜が形成でき、且つ仕上がり外観が良好である二液型ポリウレタン塗料が高く評価されている。
【０００３】
建築用途には、上記性能に加えて、さらに、良好な耐水性、屈曲性、及び下地との密着性を持つ塗料組成物が望まれている。従来は、このような塗料組成物を作製する場合、主剤成分として、アクリルポリオールやポリエステルポリオール等のポリオールを、硬化成分として、ヘキサメチレンジイソシアネート（以下、「ＨＤＩ」と略記する場合がある）等のジイソシアネートと多価アルコールとを原料に用いてイソシアヌレート化した組成物を用いることにより、塗膜に高い硬度を持たせる方法を用いていた。しかし、イソシアヌレート化した組成物は、塗膜を堅くするので柔軟性が低下し、温度変化による塗膜の伸縮に追随できず、塗膜が割れる場合があった。この問題を解決するために、塗膜に伸展性を付与する方法としては、例えば、特許文献１に開示されている。特許文献１では、脂肪族ジイソシアネート又は脂環式ジイソシアネートとオキシプロピレン基を有するポリエーテルポリオールとの反応物について開示されている。
【０００４】
イソシアヌレート化した組成物以外に、高官能なポリイソシアネート組成物を作製する別の方法としては、例えば、ＨＤＩ等のジイソシアネートとアルコールとを原料に用いて、アロファネート化する方法等が挙げられる。アロファネート化反応は、ウレタン基にイソシアネート基を付加反応させる方法であり、アロファネート化反応の原料であるウレタン基が反応により次第に減少していく。そのため、反応が自然に収束し、イソシアヌレート化反応のような高分子量化が起こりにくいので、比較的低粘度なポリイソシアネート組成物が得られる。例えば、特許文献２には、ε−カプロラクトンから誘導されるポリエステル系ポリオールを用いた、アロファネート基を有するポリイソシアネート組成物の製造方法が開示されている。特許文献２には、原料にＨＤＩ等のジイソシアネートと、アルコール及びε−カプロラクトンから誘導される数平均分子量が２５０以上２０００以下のポリエステル系ポリオールとを用いた、アロファネート基を有するポリイソシアネート組成物が開示されており、当該ポリイソシアネート組成物を含有する硬化剤及びポリオールを含有する主剤を用いることで、耐候性、耐久性、耐擦り傷性及び乾燥性を付与することができる。
【先行技術文献】
【特許文献】
【０００５】
【特許文献１】特許第５３８８４０５号公報
【特許文献２】特開２０１１−１０５８８６号公報
【発明の概要】
【発明が解決しようとする課題】
【０００６】
特許文献１に開示された方法では、得られる塗膜において、耐水性及び耐候性が不足する場合がある。
また、特許文献２に開示された組成物では、得られる塗膜において、耐水性及び密着性に及ぼす影響については検討されていない。
【０００７】
本発明は、上記事情に鑑みてなされたものであって、塗膜としたときの耐水性、耐候性、屈曲性及び密着性に優れるポリイソシアネート組成物、並びに、前記ポリイソシアネート組成物を用いた塗料組成物及び塗膜を提供する。
【課題を解決するための手段】
【０００８】
すなわち、本発明は、以下の態様を含む。
本発明の第１態様に係るポリイソシアネート組成物は、（Ａ）脂肪族ジイソシアネート及び脂環式ジイソシアネートからなる群より選ばれる少なくとも１種類のジイソシアネートと、（Ｂ）数平均分子量が４００以上１００００以下のオキシプロピレン基を有するポリエーテル系ポリオールと、から得られるポリイソシアネートを含み、アロファネート基、イソシアヌレート基及びウレタン基を含有し、アロファネート基のモル数をＡ、イソシアヌレート基のモル数をＢ、ウレタン基のモル数をＣとした場合のＡ／Ｂが０．１０以上２．５０以下であり、且つ、Ｃ／Ｂが０．０６以上５．５０以下であり、イソシアネート平均官能基数が２．６以上１０．０以下である。
【０００９】
本発明の第２態様に係る塗料組成物は、水酸基価が５ｍｇＫＯＨ／ｇ以上２００ｍｇＫＯＨ／ｇ以下であるポリオールと、上記第１態様に係るポリイソシアネート組成物と、を含む。
上記第２態様に係る塗料組成物は、金属又はプラスチックの塗装に用いられてもよい。
上記第２態様に係る塗料組成物は、建築構造物、自動車車体、自動車用金属部品、自動車用プラスチック部品、情報家電製品用金属部品又は情報家電製品用プラスチック部品のトップクリアー塗料として用いられてもよい。
【００１０】
本発明の第３態様に係る塗膜は、上記第２態様に係る塗料組成物を硬化させてなる。
【発明の効果】
【００１１】
上記態様のポリイソシアネート組成物によれば、塗膜としたときの耐水性、耐候性、屈曲性及び密着性に優れるポリイソシアネート組成物を提供することができる。上記態様の塗料組成物は、前記ポリイソシアネート組成物を含み、耐水性、耐候性、屈曲性及び密着性に優れる塗膜が得られる。上記態様の塗膜は、前記塗料組成物を硬化させてなり、耐水性、耐候性、屈曲性及び密着性に優れる。
【発明を実施するための形態】
【００１２】
以下、本発明を実施するための形態（以下、「本実施形態」という）について詳細に説明する。以下の本実施形態は、本発明を説明するための例示であり、本発明を以下の内容に限定する趣旨ではない。本発明は、その要旨を逸脱しない範囲で様々な変形が可能である。
【００１３】
なお、本明細書において、「ポリオール」とは、一分子中に２つ以上のヒドロキシ基（−ＯＨ）を有する化合物を意味する。
また、本明細書において、「ポリイソシアネート」とは、２つ以上のイソシアネート基（−ＮＣＯ）を有する単量体化合物が複数結合した反応物を意味する。
また、本明細書において、特に断りがない限り、「（メタ）アクリル」は、メタクリルとアクリルとを包含し、「（メタ）アクリレート」はメタクリレートとアクリレートとを包含するものとする。
【００１４】
≪ポリイソシアネート組成物≫
本実施形態のポリイソシアネート組成物は、（Ａ）ジイソシアネートと、（Ｂ）ポリエーテル系ポリオールと、から得られるポリイソシアネートを含む。すなわち、当該ポリイソシアネートは、（Ａ）ジイソシアネートと（Ｂ）ポリエーテル系ポリオールとの反応物である。前記（Ａ）ジイソシアネートは、脂肪族ジイソシアネート及び脂環式ジイソシアネートからなる群より選ばれる少なくとも１種類のジイソシアネートである。前記（Ｂ）ポリエーテル系ポリオールは、オキシプロピレン基を有するポリエーテルポリオールであり、その数平均分子量が４００以上１００００以下である。
【００１５】
また、本実施形態のポリイソシアネート組成物は、アロファネート基、イソシアヌレート基及びウレタン基を含む。本実施形態のポリイソシアネート組成物において、これらの官能基全てが１つのポリイソシアネート中に含まれていてもよく、あるいは、本実施形態のポリイソシアネート組成物は、これらの官能基のうち少なくとも１つを含むポリイソシアネートの混合物であってもよい。
【００１６】
本実施形態のポリイソシアネート組成物において、アロファネート基のモル数をＡ、イソシアヌレート基のモル数をＢ、ウレタン基のモル数をＣとした場合に、Ａ／Ｂは０．１０以上２．５０以下であり、０．２０以上２．３５以下が好ましく、０．３０以上２．００以下がより好ましく、０．３５以上１．９０以下がさらに好ましい。
Ａ／Ｂが上記下限値以上であることにより、塗膜としたときの密着性をより向上させることができ、一方、上記上限値以下であることにより、塗膜としたときの耐候性をより向上させることができる。
【００１７】
また、Ｃ／Ｂは０．０６以上５．５０以下であり、０．０８以上４．５０以下が好ましく、０．０９以上２．００以下がより好ましく、０．１０以上１．５０以下がさらに好ましい。
Ｃ／Ｂが上記下限値以上であることにより、塗膜としたときの屈曲性をより向上させることができる。
【００１８】
なお、アロファネート基、イソシアヌレート基及びウレタン基の各モル比率は、後述する実施例に記載のとおり、１３Ｃ−ＮＭＲ測定により求めることができる。
【００１９】
本実施形態のポリイソシアネート組成物において、イソシアネート平均官能基数は、ポリイソシアネート組成物を酢酸ｎ−ブチル等の溶剤で希釈しない状態で、２．６以上１０．０以下であり、２．７以上９．０以下が好ましく、２．８以上８．５以下がより好ましく、２．９以上８．０以下がさらに好ましい。
イソシアネート平均官能基数が上記下限値以上であることにより、塗膜としたときの耐水性をより向上させることができる。一方、上記上限値以下であることにより、粘度が上昇しすぎることをより効果的に抑制することができる。
【００２０】
なお、イソシアネート平均官能基数は、後述する実施例に記載のとおり、下記式を用いて算出することができる。式中、「ＮＣＯ％」は、イソシアネート基含有率を表し、「Ｍｎ」は、数平均分子量を表す。
【００２１】
平均イソシアネート（ＮＣＯ）数  ＝  （Mn×NCO%×0.01）/42
【００２２】
本実施形態のポリイソシアネート組成物は、上記構成を有することで、塗膜としたときの耐水性、耐候性、屈曲性及び密着性に優れる。
次いで、本実施形態のポリイソシアネート組成物の各構成成分について、以下に詳細を説明する。
【００２３】
＜（Ａ）ジイソシアネート＞
（Ａ）ジイソシアネートは、脂肪族ジイソシアネート及び脂環式ジイソシアネートからなる群より選ばれる少なくとも１種類のジイソシアネートである。
脂肪族ジイソシアネートとは分子中に飽和脂肪族基を有する化合物である。一方、脂環式ジイソシアネートとは、分子中に環状脂肪族基を有する化合物である。脂肪族ジイソシアネートを用いると、得られるポリイソシアネート組成物が低粘度となるので、好ましい。
脂肪族ジイソシアネートとして、例えば、１，４−ジイソシアナトブタン、１，５−ジイソシアナトペンタン、１，６−ジイソシアナトヘキサン（ＨＤＩ）、１，６−ジイソシアナト−２，２，４−トリメチルヘキサン、２，６−ジイソシアナトヘキサン酸メチル（リジンジイソシアネート）等が挙げられる。
脂環式ジイソシアネートとしては、例えば、５−イソシアナト−１−イソシアナトメチル−１，３，３−トリメチルシクロヘキサン（イソホロンジイソシアネート；以下、「ＩＰＤＩ」と略記する場合がある）、１，３−ビス（イソシアナトメチル）シクロヘキサン（水添キシリレンジイソシアネート）、ビス（４−イソシアナトシクロヘキシル）メタン（水添ジフェニルメタンジイソシアネート）、１，４−ジイソシアナトシクロヘキサン等が挙げられる。
これらジイソシアネートは、１種単独で用いてもよく、２種以上組み合わせて用いてもよい。
中でも、（Ａ）ジイソシアネートとしては、工業的に入手し易いため、ＨＤＩ、ＩＰＤＩ、水添キシリレンジイソシアネート又は水添ジフェニルメタンジイソシアネートが好ましい。また、耐候性及び塗膜の柔軟性が非常に優れていることから、ＨＤＩが特に好ましい。
以下、脂肪族ジイソシアネート及び脂環式ジイソシアネートを総称してジイソシアネートという場合がある。
【００２４】
＜（Ｂ）ポリエーテル系ポリオール＞
（Ｂ）ポリエーテル系ポリオールは、数平均分子量が４００以上１００００以下であり、オキシプロピレン基を有するポリエーテルポリオールである。ここでいう、オキシプロピレン基を有するポリエーテルポリオールとは、分子鎖の中に、オキシプロピレン基を有するポリエーテルポリオールである。この場合、オキシアルキレン繰り返し単位に、その他のオキシアルキレン基、具体的にはオキシエチレン基、オキシテトラメチレン基、オキシシクロヘキシル基又はオキシスチレン基等を含有していてもよい。
【００２５】
オキシアルキレン繰り返し単位の総モル量に対して、側鎖を有するオキシプロピレン基の含有量は６０モル％以上が好ましく、７０モル％以上がより好ましく、８０モル％以上がさらに好ましい。
【００２６】
（Ｂ）ポリエーテル系ポリオールの数平均分子量の上限は、１００００であり、７０００が好ましく、５０００がより好ましく、３５００がさらに好ましい。一方、数平均分子量の下限は、４００であり、４５０が好ましく、５００がより好ましい。
すなわち、（Ｂ）ポリエーテル系ポリオールの数平均分子量は、４００以上１００００以下であり、４５０以上７０００以下が好ましく、５００以上５０００以下がより好ましく、５００以上３５００以下がさらに好ましい。
（Ｂ）ポリエーテル系ポリオールの数平均分子量が上記範囲内であることで、塗膜としたときの屈曲性がより十分なものとなり、且つ、塗膜の硬化性もより十分となる。
なお、ポリエーテル系ポリオールの数平均分子量は、ゲルパーミエーションクロマトグラフ（以下、「ＧＰＣ」と略記する場合がある）測定により得ることができる。
【００２７】
（Ｂ）ポリエーテル系ポリオールとして具体的には、例えば、ポリプロピレングリコール若しくはトリオール、又はポリプロピレングリコールの末端にエチレンオキサイドを付加重合させた所謂プルロニックタイプのポリプロピレングリコール若しくはトリオール、ポリオキシプロピレンポリオキシエチレンコポリマージオール若しくはトリオール、ポリオキシプロピレンポリオキシエチレンブロックポリマージオール若しくはトリオール、ポリテトラメチレングリコール若しくはトリオール、ポリオキシジメチルプロピレンポリオキシブチレンコポリマージオール若しくはトリオール、ポリオキシジメチルプロピレンポリオキシブチレンブロックポリマージオール若しくはトリオール、ポリオキシシクロヘキサンジオール等が挙げられる。中でも、（Ｂ）ポリエーテル系ポリオールとしては、低極性有機溶剤への溶解性が優れていることから、ポリプロピレングリコール若しくはトリオール、又はポリプロピレングリコールの末端にエチレンオキサイドを付加重合させた所謂プルロニックタイプのポリプロピレングリコール若しくはトリオールが好ましい。また、中でも、（Ｂ）ポリエーテル系ポリオールとしては、反応性が優れていることから、ポリプロピレングリコールの末端にエチレンオキサイドを付加重合させた所謂プルロニックタイプのポリプロピレングリコール若しくはトリオールがより好ましい。
【００２８】
これら（Ｂ）ポリエーテル系ポリオールは、１種単独で用いてもよく、２種以上組み合わせて用いてもよい。
【００２９】
（Ｂ）ポリエーテル系ポリオールの市販品としては、例えば、エクセノール８４０（商品名、ＡＧＣ株式会社製、ポリプロピレントリオール、数平均分子量６５００）、エクセノール５１０（商品名、ＡＧＣ株式会社製、ポリプロピレングリコール、数平均分子量４０００）、エクセノール２３０（商品名、ＡＧＣ株式会社製、ポリプロピレントリオール、数平均分子量３０００）、エクセノール２０２０（商品名、ＡＧＣ株式会社製、ポリプロピレングリコール、数平均分子量２０００）、エクセノール１０３０（商品名、ＡＧＣ株式会社製、ポリプロピレントリオール、数平均分子量１０００）、エクセノール１０２０（商品名、ＡＧＣ株式会社製、ポリプロピレングリコール、数平均分子量１０００）、プレミノール７０１２（商品名、ＡＧＣ株式会社製、ポリプロピレントリオール、数平均分子量１００００）、ＰＴＧ１０００ＳＮ（商品名、保土谷化学株式会社製、ポリテトラメチレングリコール、数平均分子量１０００）等が挙げられる。
【００３０】
（Ｂ）ポリエーテル系ポリオールの製造方法としては、多価アルコール、多価フェノール、ポリアミン、アルカノールアミン等の単独又は混合物に、触媒を使用して、プロピレンオキサイド（及び必要に応じてその他アルキレンオキサイドの単独又は混合物）を付加する製造方法や、多価アルコールを脱水縮合する製造方法等が挙げられる。
【００３１】
多価アルコールとしては、２価のアルコールであってもよく、３価のアルコールであってもよい。２価のアルコールとしては、例えば、エチレングリコール、ジエチレングリコール、プロピレングリコール、ジプロピレングリコール、ネオペンチルグリコール、１，４−ブタンジオール、１，６−ヘキサンジオール、ビスフェノールＡ等が挙げられる。３価のアルコールとしては、例えば、グリセリン、トリメチロールプロパン等が挙げられる。ポリアミンとしては、例えば、エチレンジアミン等のジアミン等が挙げられる。
【００３２】
触媒としては、例えば、リチウム、ナトリウム、カリウム等の水酸化物；アルコラート、アルキルアミン等の強塩基性触媒；金属ポルフィリン；複合金属シアン化合物錯体；金属と３座配位以上のキレート化剤との錯体；ヘキサシアノコバルト酸亜鉛錯体等の複合金属錯体等が挙げられる。
【００３３】
その他アルキレンオキサイドとしては、例えば、ブチレンオキサイド、シクロヘキセンオキサイド、エチレンオキサイド、スチレンオキサイド等が挙げられる。
【００３４】
＜ポリイソシアネート組成物の製造方法＞
本実施形態のポリイソシアネート組成物の製造において、原料として、少なくともＨＤＩを用いることが好ましい。
本実施形態のポリイソシアネート組成物は、例えば、イソシアヌレート化反応、アロファネート化反応及びウレタン化反応は、それぞれ逐次又はそのいくつかを並行して行うことができ、これらの反応を過剰のジイソシアネートモノマー及びポリエーテル系ポリオール存在下で行い、反応終了後、未反応のジイソシアネートモノマーを除去することにより、得られる。また、上記の３反応を別々に実施させたものを混合することによってもポリイソシアネート組成物は得られる。
さらに、本実施形態のポリイソシアネート組成物の製造方法では、副原料として、アルキルモノアルコール、アルキルジオール等のアルコール等も併用することができる。ここで、アルコールを用いる場合には、上述したように、本実施形態のポリイソシアネート組成物におけるＡ／Ｂ及びＣ／Ｂが上記範囲となるように用いることが好ましい。
或いは、本実施形態のポリイソシアネート組成物は、例えば、ジイソシアネートを、イソシアヌレート化反応及びアロファネート化反応をさせた後に、得られた反応物と、ポリエーテル系ポリオールと、をウレタン化反応させることで得られる。
【００３５】
次いで、イソシアヌレート化反応、アロファネート化反応及びウレタン化反応の各反応について、以下に詳細を説明する。
【００３６】
［イソシアヌレート化反応］
ジイソシアネートモノマーからイソシアヌレート基含有ポリイソシアネートを誘導する場合は、通常、イソシアヌレート化反応触媒を用いる。
イソシアヌレート化反応触媒としては、塩基性を有するものが好ましい。このようなイソシアヌレート化反応触媒としては、例えば、以下の１）〜７）に示すもの等が挙げられる。
１）テトラアルキルアンモニウムのヒドロオキシド又は有機弱酸塩；
２）ヒドロキシアルキルアンモニウムのヒドロオキシド又は有機弱酸塩；
３）アルキルカルボン酸の金属塩；
４）ナトリウム、カリウム等の金属アルコラート；
５）ヘキサメチルジシラザン等のアミノシリル基含有化合物；
６）マンニッヒ塩基類；
７）第３級アミン類とエポキシ化合物との併用
【００３７】
テトラアルキルアンモニウムとしては、例えば、テトラメチルアンモニウム、テトラエチルアンモニウム等が挙げられる。
有機弱酸としては、例えば、酢酸、カプリン酸等が挙げられる。
ヒドロキシアルキルアンモニウムとしては、例えば、トリメチルヒドロキシプロピルアンモニウム、トリメチルヒドロキシエチルアンモニウム、トリエチルヒドロキシプロピルアンモニウム、トリエチルヒドロキシエチルアンモニウム等が挙げられる。
アルキルカルボン酸としては、例えば、酢酸、カプロン酸、オクチル酸、ミリスチン酸等が挙げられる。
金属塩を構成する金属としては、例えば、錫、亜鉛、鉛、ナトリウム、カリウム等が挙げられる。
【００３８】
中でも、イソシアヌレート化反応触媒としては、触媒効率の観点から、上記１）、２）、３）、４）又は５）が好ましく、１）の有機弱酸塩がより好ましい。
【００３９】
イソシアヌレート化反応触媒の添加量は、仕込んだジイソシアネートの質量に対して、１０ｐｐｍ以上１０００ｐｐｍ以下が好ましく、１０ｐｐｍ以上５００ｐｐｍ以下がより好ましく、１０ｐｐｍ以上１００ｐｐｍ以下がさらに好ましい。
イソシアヌレート化反応温度の下限値は、５０℃が好ましく、５４℃がより好ましく、５７℃がさらに好ましく、６０℃が特に好ましい。一方、イソシアヌレート化反応温度の上限値は、１２０℃が好ましく、１００℃がより好ましく、９０℃がさらに好ましく、８０℃が特に好ましい。
すなわち、イソシアヌレート化反応温度は、５０℃以上１２０℃以下が好ましく、５４℃以上１００℃以下がより好ましく、５７℃以上９０℃以下がさらに好ましく、６０℃以上８０℃以下が特に好ましい。
イソシアヌレート化反応温度が上記上限値以下であることにより、着色等の特性変化がより効果的に防止できる。
【００４０】
［アロファネート化反応］
アロファネート基含有ポリイソシアネートは、ジイソシアネートにアルコールを添加し、アロファネート化反応触媒を用いることにより得られる。用いられるアルコールとは、分子内にエーテル基や、エステル基、カルボニル基を含んでもよいが、飽和炭化水素基と水酸基とからなるモノアルコールが好ましく、分岐を有しているモノアルコールがより好ましい。このようなモノアルコールとしては、例えば、メタノール、エタノール、１−プロパノール、２−プロパノール、１−ブタノール、２−ブタノール、イソブタノール、１−ペンタノール、２−ペンタノール、イソアミルアルコール、１−ヘキサノール、２−ヘキサノール、１−ヘプタノール、１−オクタノール、２−エチル−１−ヘキサノール、３，３，５−トリメチル−１−ヘキサノール、トリデカノール、ペンタデカノール、パルミチルアルコール、ステアリルアルコール、シクロペンタノール、シクロヘキサノール、メチルシクロヘキサノール、トリメチルシクロヘキサノール等が挙げられる。中でも、モノアルコールとしては、低極性有機溶剤への溶解性が特に優れているため、イソブタノール、１−ブタノール、イソアミルアルコール、１−ヘキサノール、１−へプタノール、１−オクタノール、２−エチル−１−ヘキサノール、トリデカノール、ペンタデカノール、パルミチルアルコール、ステアリルアルコール又は１，３，５−トリメチルシクロヘキサノールが好ましい。また、粘度がより低くなるため、１−プロパノール、イソブタノール、１−ブタノール、イソアミルアルコール、１−ペンタノール、２−ペンタノール、１−ヘキサノール、２−ヘキサノール、１−ヘプタノール、１−オクタノール、２−オクタノール、２−エチル−ヘキシルアルコール又は３，３，５−トリメチル−１−ヘキサノールが好ましい。また、低極性有機溶剤への溶解性が非常に優れているため、イソブタノール、２−ヘキサノール、２−オクタノール、２−エチル−１−ヘキサノール又は３，３，５−トリメチル−１−ヘキサノールがより好ましい。
【００４１】
アルコールの添加量は、以下に限定されないが、アルコールの水酸基に対するジイソシアネートのイソシアネート基のモル比が１０／１以上１０００／１以下となるような添加量が好ましく、１００／１以上１０００／１以下となるような添加量がより好ましい。アルコールの水酸基に対するジイソシアネートのイソシアネート基のモル比が上記下限値以上であることで、得られるポリイソシアネートにおいて、イソシアネート基平均数をより適切な数確保することができる。
【００４２】
アロファネート化反応触媒としては、以下に限定されないが、例えば、錫、鉛、亜鉛、ビスマス、ジルコニウム、ジルコニル等のアルキルカルボン酸塩等が挙げられる。
錫のアルキルカルボン酸塩（有機錫化合物）としては、例えば、２−エチルヘキサン酸錫、ジブチル錫ジラウレート等が挙げられる。
鉛のアルキルカルボン酸塩（有機鉛化合物）としては、例えば、２−エチルヘキサン酸鉛等が挙げられる。
亜鉛のアルキルカルボン酸塩（有機亜鉛化合物）としては、例えば、２−エチルヘキサン酸亜鉛等が挙げられる。
ビスマスのアルキルカルボン酸塩としては、例えば、２−エチルヘキサン酸ビスマス等が挙げられる。
ジルコニウムのアルキルカルボン酸塩としては、例えば、２−エチルヘキサン酸ジルコニウム等が挙げられる。
ジルコニルのアルキルカルボン酸塩としては、例えば、２−エチルヘキサン酸ジルコニル等が挙げられる。
【００４３】
所望の収率となった時点で、リン酸、パラトルエンスルホン酸メチル等のアロファネート化反応触媒の失活剤を添加して、アロファネート化反応を停止することができる。
【００４４】
上記アロファネート化反応触媒の使用量は、原料であるジイソシアネートに対して、質量比で、１０ｐｐｍ以上１００００ｐｐｍ以下が好ましく、１０ｐｐｍ以上１０００ｐｐｍ以下がより好ましく、１０ｐｐｍ以上５００ｐｐｍ以下がさらに好ましい。
【００４５】
アロファネート化の反応温度は、６０℃以上１６０℃以下が好ましく、７０℃以上１５５℃以下がより好ましく、８０℃以上１５０℃以下がさらに好ましく、９０℃以上１４５℃以下が特に好ましい。
アロファネート化反応温度が上記上限値以下であることにより、得られるポリイソシアネートの着色等の特性変化をより効果的に防止できる。
【００４６】
アロファネート化の反応時間は０．２時間以上８時間以下が好ましく、０．４時間以上６時間以下がより好ましく、０．６時間以上４時間以下がさらに好ましく、０．８時間以上３時間以下が特に好ましく、１．０時間以上２時間以下が最も好ましい。
アロファネート化の反応時間を上記下限値以上とすることで、より低粘度とすることができ、上記上限値以下とすることで、ポリイソシアネート自体の着色をより抑制することができる。
【００４７】
また、上記イソシアヌレート化反応触媒をアロファネート化反応触媒として用いることができる。上記イソシアヌレート化反応触媒を用いて、アロファネート化反応を行う場合、イソシアヌレート基含有ポリイソシアネートも同時に生成させる。中でも、経済面から生産性を向上できる観点から、アロファネート化反応触媒として、上記イソシアヌレート化反応触媒を用い、アロファネート化反応とイソシアヌレート化反応とを行うことが好ましい。
【００４８】
［ウレタン化反応］
本実施形態のポリイソシアネート組成物の製造方法において、ウレタン化反応は、イソシアヌレート化反応及びアロファネート化反応の後に行うことが好ましく、具体的には、イソシアヌレート化反応及びアロファネート化反応をそれぞれ逐次又は並行して行い、イソシアヌレート基及びアロファネート基を含有するポリイソシアネートを得た後、得られた当該ポリイソシアネートと、ポリエーテル系ポリオールとをウレタン化反応させることが好ましい。
【００４９】
ウレタン化反応温度の下限値は、８０℃が好ましく、１００℃がより好ましい。一方、反応温度の上限値は、１５０℃が好ましく、１３０℃がより好ましい。
すなわち、ウレタン化反応温度は８０℃以上１５０℃以下が好ましく、１００℃以上１３０℃以下がより好ましい。
【００５０】
上記イソシアヌレート化反応、アロファネート化反応及びウレタン化反応の重合反応が所望の重合度に達した時点で、重合反応を停止させる。重合反応の停止は、以下に限定されないが、例えば、酸性化合物を反応液に添加することで、重合反応触媒を中和させる、又は、熱分解、化学分解等により不活性化させることで達成できる。酸性化合物としては、例えば、リン酸、酸性リン酸エステル、硫酸、塩酸、スルホン酸化合物等が挙げられる。
反応停止後、必要があれば、濾過を行う。
【００５１】
反応停止直後の反応液は、通常、未反応のジイソシアネートモノマーを含むため、これを薄膜蒸発缶、抽出等で除去することが好ましい。このような後処理を行うことで、ポリイソシアネート組成物に含有されるジイソシアネートモノマー濃度を１質量％以下に制御することが好ましい。
ジイソシアネートモノマー濃度は、例えばジイソシアネートモノマーがＨＤＩである場合、後述する実施例に記載の方法を用いて測定することができる。
【００５２】
＜ポリイソシアネート組成物の物性＞
［粘度］
ポリイソシアネート組成物を酢酸ブチルで希釈し、固形分７５質量％に調整した際の２５℃における粘度は、特に制限されないが、有機溶剤量や官能基数の面から、１００ｍＰａ・ｓ以上５０００ｍＰａ・ｓ以下が好ましく、１２０ｍＰａ・ｓ以上４５００ｍＰａ・ｓ以下がより好ましく、１３０ｍＰａ・ｓ以上４０００ｍＰａ・ｓ以下がさらに好ましい。粘度が上記下限値以上であれば、官能基数をより十分多くすることができ、一方、上記上限値以下であれば有機溶剤量をより少なくできる。
粘度は、後述する実施例に記載のとおり、Ｅ型粘度計（株式会社トキメック社製）を用いて２５℃で測定された値を採用できる。
【００５３】
［イソシアネート基含有率（ＮＣＯ％）］
ポリイソシアネート組成物のイソシアネート基含有率（ＮＣＯ％）は、当該ポリイソシアネート組成物を酢酸ブチルで希釈し、固形分７５質量％に調整した場合において、塗膜にした際の性能の面から、３．０質量％以上２０．０質量％以下が好ましく、３．３質量％以上１９．０質量％以下がより好ましく、３．６質量％以上１８．０質量％以下がさらに好ましい。ＮＣＯ％が上記下限値以上であれば塗膜にした際の性能はより良好であり、一方、上記上限値以下であれば架橋密度がより高くなりすぎず、より割れにくい塗膜を形成する。
ＮＣＯ％は、後述する実施例に記載のとおり、イソシアネート基を過剰の２Ｎアミンで中和した後、１Ｎ塩酸による逆滴定によって求めることができる。
【００５４】
＜使用用途＞
本実施形態のポリイソシアネート組成物は、塗料、インキ、接着剤、注型材、エラストマー、フォーム、プラスチック材料の原料として使用することができる。
【００５５】
≪塗料組成物≫
本実施形態の塗料組成物は、主剤成分としてポリオールと、硬化剤成分として上記ポリイソシアネート組成物と、を含む。
本実施形態の塗料組成物は、主剤成分として、上記ポリオールに加えて、その他の主剤成分を含んでもよいが、本実施形態の塗料組成物は、主剤成分として、上記ポリオールのみを含むことが好ましい。
また、本実施形態の塗料組成物は、硬化剤成分として、上記ポリイソシアネート組成物に加えて、その他の硬化剤成分を含んでもよいが、本実施形態の塗料組成物は、硬化剤成分として、上記ポリイソシアネート組成物のみを含むことが好ましい。
【００５６】
前記ポリオールの水酸基価の下限値は、５ｍｇＫＯＨ／ｇであり、１０ｍｇＫＯＨ／ｇが好ましく、１５ｍｇＫＯＨ／ｇがより好ましく、２０ｍｇＫＯＨ／ｇがさらに好ましい。一方、前記ポリオールの水酸基価の上限値は、２００ｍｇＫＯＨ／ｇであり、１６０ｍｇＫＯＨ／ｇが好ましく、１２０ｍｇＫＯＨ／ｇがより好ましく、８０ｍｇＫＯＨ／ｇがさらに好ましい。
すなわち、前記ポリオールの水酸基価は、５ｍｇＫＯＨ／ｇ以上２００ｍｇＫＯＨ／ｇ以下であり、１０ｍｇＫＯＨ／ｇ以上１６０ｍｇＫＯＨ／ｇ以下が好ましく、１５ｍｇＫＯＨ／ｇ以上１２０ｍｇＫＯＨ／ｇ以下がより好ましく、２０ｍｇＫＯＨ／ｇ以上８０ｍｇＫＯＨ／ｇ以下がさらに好ましい。
水酸基価が上記範囲内であることで、より柔軟で、かつより強靱な塗膜を得ることができる。
【００５７】
＜ポリオール＞
ポリオールとしては、例えば、アクリルポリオール類、ポリエステルポリオール類、ポリエーテルポリオール類、ポリオレフィン系ポリオール類、含ケイ素系ポリオール類、含フッ素ポリオール類、ポリカーボネートポリオール類、エポキシ樹脂類、アルキドポリオール類等が挙げられる。これらポリオールを１種単独で用いてもよく、２種以上組み合わせて用いてもよい。また、ポリオールとしては、アクリルポリオール、ポリエステルポリオール又はポリエーテルポリオール等を、脂肪族ジイソシアネート、脂環式ジイソシアネート又はこれらから得られるポリイソシアネートで変成した、ウレタン変成アクリルポリオール、ウレタン変成ポリエステルポリオール又はウレタン変成ポリエーテルポリオール等を用いることもできる。
【００５８】
ポリオールは公知の技術で製造することができるが、以下、代表的なアクリルポリオール類、ポリエステルポリオール類、ポリエーテルポリオール類の製造方法について述べる。
【００５９】
［アクリルポリオール類］
アクリルポリオール類は、例えば、一分子中に１個以上の活性水素を有する重合性モノマーのみを重合させる、又は、一分子中に１個以上の活性水素を有する重合性モノマーと、必要に応じて、当該重合性モノマーと共重合可能な他のモノマーとを、共重合させることによって得ることができる。
【００６０】
前記一分子中に１個以上の活性水素を有する重合性モノマーとしては、例えば、以下の（ｉ）〜（ｖｉ）に示すものが挙げられる。これらを単独で用いてもよく、２種類以上を組み合わせて用いてもよい。
（ｉ）アクリル酸−２−ヒドロキシエチル、アクリル酸−２−ヒドロキシプロピル、アクリル酸−２−ヒドロキシブチル等の活性水素を有するアクリル酸エステル類。
（ｉｉ）メタクリル酸−２−ヒドロキシエチル、メタクリル酸−２−ヒドロキシプロピル、メタクリル酸−２−ヒドロキシブチル、メタクリル酸−３−ヒドロキシプロピル、メタクリル酸−４−ヒドロキシブチル等の活性水素を有するメタクリル酸エステル類。
（ｉｉｉ）トリオールの（メタ）アクリル酸モノエステル等の多価活性水素を有する（メタ）アクリル酸エステル類。
前記トリオールとしては、例えば、グリセリン、トリメチロールプロパン等が挙げられる。
（ｉｖ）ポリエーテルポリオール類と上記の活性水素を有する（メタ）アクリル酸エステル類とのモノエーテル。
前記ポリエーテルポリオール類としては、例えば、ポリエチレングリコール、ポリプロピレングリコール、ポリブチレングリコール等が挙げられる。
（ｖ）グリシジル（メタ）アクリレートと一塩基酸との付加物。
前記一塩基酸としては、例えば、酢酸、プロピオン酸、ｐ−ｔｅｒｔ−ブチル安息香酸等が挙げられる。
（ｖｉ）上記の活性水素を有する（メタ）アクリル酸エステル類の活性水素にラクトン類を開環重合させることにより得られる付加物。
前記ラクトン類としては、例えば、ε−カプロラクトン、γ−バレロラクトン等が挙げられる。
【００６１】
前記重合性モノマーと共重合可能な他のモノマーとしては、例えば、以下の（ｉ）〜（ｖ）に示すものが挙げられる。これらを単独で用いてもよく、２種類以上を組み合わせて用いてもよい。
（ｉ）アクリル酸メチル、アクリル酸エチル、アクリル酸イソプロピル、アクリル酸−ｎ−ブチル、アクリル酸−２−エチルヘキシル、メタクリル酸メチル、メタクリル酸エチル、メタクリル酸イソプロピル、メタクリル酸−ｎ−ブチル、メタクリル酸イソブチル、メタクリル酸−ｎ−ヘキシル、メタクリル酸シクロヘキシル、メタクリル酸ラウリル、メタクリル酸グリシジル等の（メタ）アクリル酸エステル類；
（ｉｉ）アクリル酸、メタクリル酸、マレイン酸、イタコン酸等の不飽和カルボン酸類；
（ｉｉｉ）アクリルアミド、Ｎ−メチロールアクリルアミド、ジアセトンアクリルアミド等の不飽和アミド類；
（ｉｖ）ビニルトリメトキシシラン、ビニルメチルジメトキシシラン、γ−（メタ）アクリロプロピルトリメトキシシラン等の加水分解性シリル基を有するビニルモノマー類；
（ｖ）スチレン、ビニルトルエン、酢酸ビニル、アクリルニトリル、フマル酸ジブチル等のその他の重合性モノマー
【００６２】
アクリルポリオール類の具体的な製造方法としては、例えば、上記のモノマーを、公知の過酸化物やアゾ化合物等のラジカル重合開始剤の存在下で溶液重合し、必要に応じて有機溶剤等で希釈することによって、アクリルポリオール類を得ることができる。
【００６３】
本実施形態の塗料組成物が水分量の多い溶剤を含む場合には、上記のモノマーを溶液重合し、水層に転換する方法や乳化重合等の公知の方法で製造することができる。その場合、アクリル酸、メタクリル酸等のカルボン酸含有モノマーやスルホン酸含有モノマー等の酸性部分を、アミンやアンモニアで中和することによって、アクリルポリオール類に水溶性又は水分散性を付与することができる。
【００６４】
［ポリエステルポリオール類］
ポリエステルポリオール類は、例えば、二塩基酸の単独又は２種類以上の混合物と、多価アルコールの単独又は２種類以上の混合物とを、縮合反応させることによって得ることができる。
前記二塩基酸としては、例えば、コハク酸、アジピン酸、ダイマー酸、無水マレイン酸、無水フタル酸、イソフタル酸、テレフタル酸、１，４−シクロヘキサンジカルボン酸等のカルボン酸等が挙げられる。
前記多価アルコールとしては、例えば、エチレングリコール、プロピレングリコール、ジエチレングリコール、１，４−ブタンジオール、ネオペンチルグリコール、１，６−ヘキサンジオール、トリメチルペンタンジオール、シクロヘキサンジオール、トリメチロールプロパン、グリセリン、ペンタエリスリトール、２−メチロールプロパンジオール、エトキシ化トリメチロールプロパン等が挙げられる。
【００６５】
ポリエステルポリオール類の具体的な製造方法としては、例えば、上記の成分を混合し、約１６０℃以上２２０℃以下程度で加熱することによって、縮合反応を行うことができる。又は、例えば、ε−カプロラクトン等のラクトン類を、多価アルコールを用いて開環重合して得られるようなポリカプロラクトン類等もポリエステルポリオール類として用いることができる。
【００６６】
［ポリエーテルポリオール類］
ポリエーテルポリオール類は、例えば、以下の（１）〜（３）のいずれかの方法等を用いて得ることができる。
（１）触媒を使用して、アルキレンオキシドの単独又は混合物を、多価ヒドロキシ化合物の単独又は混合物に、ランダム又はブロック付加して、ポリエーテルポリオール類を得る方法。
前記触媒としては、例えば、リチウム、ナトリウム、カリウム等の水酸化物、強塩基性触媒、複合金属シアン化合物錯体等が挙げられる。強塩基性触媒としては、例えば、アルコラート、アルキルアミン等が挙げられる、複合金属シアン化合物錯体としては、例えば、金属ポルフィリン、ヘキサシアノコバルト酸亜鉛錯体等が挙げられる。
前記アルキレンオキシドとしては、例えば、エチレンオキシド、プロピレンオキシド、ブチレンオキシド、シクロヘキセンオキシド、スチレンオキシド等が挙げられる。
（２）ポリアミン化合物にアルキレンオキシドを反応させて、ポリエーテルポリオール類を得る方法。
前記ポリアミン化合物としては、例えば、エチレンジアミン類等が挙げられる。
前記アルキレンオキシドとしては、（１）で例示されたものと同様のものが挙げられる。
（３）（１）又は（２）で得られたポリエーテルポリオール類を媒体としてアクリルアミド等を重合して、いわゆるポリマーポリオール類を得る方法。
前記多価ヒドロキシ化合物としては、例えば、以下の（ｉ）〜（ｖｉ）に示すものが挙げられる。
（ｉ）ジグリセリン、ジトリメチロールプロパン、ペンタエリスリトール、ジペンタエリスリトール等；
（ｉｉ）エリトリトール、Ｄ−トレイトール、Ｌ−アラビニトール、リビトール、キシリトール、ソルビトール、マンニトール、ガラクチトール、ラムニトール等の糖アルコール系化合物；
（ｉｉｉ）アラビノース、リボース、キシロース、グルコース、マンノース、ガラクトース、フルクトース、ソルボース、ラムノース、フコース、リボデソース等の単糖類；
（ｉｖ）トレハロース、ショ糖、マルトース、セロビオース、ゲンチオビオース、ラクトース、メリビオース等の二糖類；
（ｖ）ラフィノース、ゲンチアノース、メレチトース等の三糖類；
（ｖｉ）スタキオース等の四糖類
【００６７】
＜ＮＣＯ／ＯＨ＞
本実施形態の塗料組成物において、主剤に対する硬化剤の混合比は、水酸基に対するイソシアネート基のモル比（ＮＣＯ／ＯＨ）で表すことができる。ＮＣＯ／ＯＨの下限値は、０．１が好ましく、０．３がより好ましく、０．４がさらに好ましく、０．５が特に好ましい。一方、ＮＣＯ／ＯＨの上限値は、５．０が好ましく、４．０がより好ましく、３．０がさらに好ましく、２．０が特に好ましい。
すなわち、ＮＣＯ／ＯＨは０．１以上５．０以下が好ましく、０．３以上４．０以下がより好ましく、０．４以上３．０以下がさらに好ましく、０．５以上２．０以下が特に好ましい。
ＮＣＯ／ＯＨが上記範囲内であることで、より強靭な塗膜を形成することができる。
【００６８】
＜各種添加剤＞
本実施形態の塗料組成物は、上記ポリオール及び上記ポリイソシアネート組成物に加えて、目的及び用途に応じて、本発明の効果を損なわない範囲で、着色顔料、染料、塗膜の付着性向上のためのシランカップリング剤、紫外線吸収剤、硬化促進剤、光安定剤、つや消し剤、塗膜表面親水化剤、硬化促進用の触媒、乾燥性改良剤、レベリング剤、酸化防止剤、可塑剤、界面活性剤等の当該技術分野で使用されている各種添加剤を含んでもよい。
【００６９】
着色顔料としては、無機顔料であってもよく、有機顔料であってもよい。無機顔料としては、例えば、耐候性のよいカーボンブラック、酸化チタン等が挙げられる。有機顔料としては、例えば、フタロシアニンブルー、フタロシアニングリーン、キナクリドンレッド、インダンスレンオレンジ、イソインドリノン系イエロー等が挙げられる。
【００７０】
シランカップリング剤としては、例えば、３−アミノプロピルトリエトキシシラン、３−アミノプロピルトリメトキシシラン、Ｎ−２−（アミノエチル）−３−アミノプロピルトリメトキシシラン、ウレイドプロピルトリエトキシシラン、ビニルトリエトキシシラン、ビニルトリメトキシシラン、３−メタクリロキシプロピルトリメトキシシラン、３−メタクリロキシプロピルトリエトキシシラン、２−（３，４−エポキシシクロヘキシル）エチルトリメトキシシラン、３−グリシドキシプロピルトリメトキシシラン、３−メルカプトプロピルトリメトキシシラン、３−イソシアネートプロピルトリエトキシシラン、メチルトリエトキシシラン、メチルトリメトキシシラン等が挙げられる。
【００７１】
紫外線吸収剤としては、例えば、ベンゾフェノン系、ベンゾトリアゾール系、トリアジン系、シアノアクリレート系の紫外線吸収剤が挙げられる。
【００７２】
光安定剤としては、例えば、ヒンダードアミン系光安定剤等が挙げられ、具体的な市販品として、例えば、アデカスタブＬＡ６２、アデカスタブＬＡ６７（商品名、全てアデカアーガス化学社製）、チヌビン２９２、チヌビン１４４、チヌビン１２３、チヌビン４４０（商品名、全てチバ・スペシャルティ・ケミカルズ社製）、サノールＬＳ７６５（商品名、三共ライフテック株式会社製）等が挙げられる。
【００７３】
つや消し剤としては、例えば、超微粉合成シリカ等が挙げられ、つや消し剤を使用した場合、優雅な半光沢、つや消し仕上げの塗膜を形成できる。
【００７４】
塗膜表面親水化剤としては、シリケート化合物が好ましい。シリケート化合物を含有することによって、本実施形態の塗料組成物を用いて塗膜を作製した場合に、塗膜表面を親水性にし、耐雨筋汚染性が発現する。シリケート化合物は、水酸基と反応するため、予め混合する場合には、硬化剤成分であるポリイソシアネート組成物に添加するのが好ましい。あるいは、主剤成分であるポリオール及び硬化剤成分であるポリイソシアネート組成物を混合する際に、同時に混合してもよい。
シリケート化合物としては、例えば、テトラメトキシシラン、テトラエトキシシラン、テトラ−ｎ−プロポキシシラン、テトライソプロポキシシラン、テトラ−ｎ−ブトキシシラン、テトライソブトキシシラン、テトラ−ｔｅｒｔ−ブトキシシラン、ジメトキシジエトキシシラン、テトラフェノキシシラン、及びこれらの縮合物等が挙げられる。中でも、シリケート化合物としては、塗膜を作製した場合、塗膜表面が親水性になり易いことから、テトラメトキシシランの縮合物又はテトラエトキシシランの縮合物が好ましい。
【００７５】
硬化促進用の触媒としては、以下に限定されないが、例えば、金属塩、３級アミン類等が挙げられる。
金属塩としては、例えば、ジブチルスズジラウレート、２−エチルヘキサン酸スズ、２−エチルヘキサン酸亜鉛、コバルト塩等が挙げられる。
３級アミン類としては、例えば、トリエチルアミン、ピリジン、メチルピリジン、ベンジルジメチルアミン、Ｎ，Ｎ−ジメチルシクロヘキシルアミン、Ｎ−メチルピペリジン、ペンタメチルジエチレントリアミン、Ｎ，Ｎ’−エンドエチレンピペラジン、Ｎ，Ｎ’−ジメチルピペラジン等が挙げられる。
【００７６】
乾燥性改良剤としては、ＣＡＢ（セルロースアセテートブトレート）、ＮＣ（ニトロセルロース）等が挙げられる。
【００７７】
［レベリング剤］
レベリング剤としては、特に限定されないが、例えば、シリコーン、エアロジル、ワックス、ステアリン酸塩、ポリシロキサン等が挙げられる。
【００７８】
［可塑剤］
可塑剤としては、特に限定されないが、例えば、フタル酸エステル類、燐酸エステル類、脂肪酸エステル類、ピロメリット酸エステル、エポキシ系可塑剤、ポリエーテル系可塑剤、液状ゴム、非芳香族系パラフィンオイル等が挙げられる。
フタル酸エステル類としては、例えば、ジオクチルフタレート、ジブチルフタレート、ジエチルフタレート、ブチルベンジルフタレート、ジ−２−エチルヘキシルフタレート、ジイソデシルフタレート、ジウンデシルフタレート、ジイソノニルフタレート等が挙げられる。
燐酸エステル類としては、例えば、トリクレジルホスフェート、トリエチルホスフェート、トリブチルホスフェート、トリ−２−エチルヘキシルホスフェート、トリメチルヘキシルホスフェート、トリス−クロロエチルホスフェート、トリス−ジクロロプロピルホスフェート等が挙げられる。
脂肪酸エステル類としては、例えば、トリメリット酸エステル類、ジペンタエリスリトールエステル類、ジオクチルアジペート、ジメチルアジペート、ジ−２−エチルヘキシルアゼレート、ジオクチルアゼレート、ジオクチルセバケート、ジ−２−エチルヘキシルセバケート、メチルアセチルリシノケート等が挙げられる。トリメリット酸エステル類としては、例えば、トリメリット酸オクチルエステル、トリメリット酸イソデシルエステル等が挙げられる。
ピロメリット酸エステルとしては、例えば、ピロメリット酸オクチルエステル等が挙げられる。
エポキシ系可塑剤としては、例えば、エポキシ化大豆油、エポキシ化アマニ油、エポキシ化脂肪酸アルキルエステル等が挙げられる。
ポリエーテル系可塑剤としては、例えば、アジピン酸エーテルエステル、ポリエーテル等が挙げられる。
液状ゴムとしては、例えば、液状ＮＢＲ、液状アクリルゴム、液状ポリブタジエン等が挙げられる。
【００７９】
［界面活性剤］
界面活性剤としては、例えば、公知のアニオン界面活性剤、カチオン界面活性剤、両性界面活性剤等が挙げられる。
【００８０】
＜塗料組成物の製造方法＞
本実施形態の塗料組成物は、溶剤塗料組成物で有用であり、以下に示す製造方法により得られる。
【００８１】
本実施形態の塗料組成物が溶剤ベースの塗料組成物である場合には、例えば、まず、主剤としてポリオール又はその溶剤希釈物に、必要に応じて、各種添加剤を加えたものに、上記ポリイソシアネート組成物を硬化剤として添加する。次いで、必要に応じて、更に溶剤を添加して、粘度を調整する。次いで、手攪拌又はマゼラー等の攪拌機器を用いて攪拌することによって、溶剤ベースの塗料組成物を得ることができる。
また、上記ポリオールを主成分とする主剤成分と、上記ポリイソシアネート組成物を主成分とする硬化剤成分と、上記各種添加剤の混合順序は特に限定されず、例えば、以下の順番で混合することができる。
１）各種添加剤を予め混合した主剤成分に、塗装現場において硬化剤成分を混合する；
２）塗装現場において主剤成分及び硬化剤成分を混合した後に、各種添加剤を混合する；
３）各種添加剤を予め混合した主剤成分に、塗装現場において各種添加剤を予め混合した硬化剤成分を混合する
【００８２】
＜使用用途＞
本実施形態の塗料組成物は、以下に限定されないが、例えば、スプレー塗装、エアスプレー塗装、はけ塗り、浸漬法による塗装、ロール塗装、カーテンフロー塗装、ベル塗装、静電塗装等の塗料として用いることができる。
また、本実施形態の塗料組成物は、例えば、金属（鋼板、表面処理鋼板等）、プラスチック、木材、フィルム、無機材料等の素材から構成される成形品に対する塗料としても有用であり、金属又はプラスチックに対する塗料として特に好適である。
また、本実施形態の塗料組成物は、例えば、建築用塗料、重防食用塗料、自動車用塗料、情報家電用塗料、パソコンや携帯電話等の情報機器用塗料に好適であり、建築構造物、自動車車体、自動車用金属部品、自動車用プラスチック部品、情報家電製品用金属部品又は情報家電製品用プラスチック部品のトップクリアー塗料として特に好適である。
【００８３】
≪塗膜≫
本実施形態の塗膜は、上記塗料組成物を硬化させてなるものであり、常に、安定した品質を発現し、且つ、耐水性、耐候性、屈曲性及び密着性に優れる。
【００８４】
＜塗膜の製造方法＞
本実施形態の塗膜の製造方法は、上記塗料組成物を硬化させる工程を含む方法である。
【００８５】
本実施形態の塗膜は、上記塗料組成物を、例えば、スプレー塗装、エアスプレー塗装、はけ塗り、浸漬法による塗装、ロール塗装、カーテンフロー塗装、ベル塗装、静電塗装等の公知の塗装方法を用いて、被塗物上に塗装した後に硬化させることで製造することができる。
被塗物としては、上記「＜塗料組成物の使用用途＞」において例示された素材から構成される成形品と同様のものが挙げられる。
【実施例】
【００８６】
以下に、具体的な実施例及び比較例を示して本実施形態をより詳しく説明するが、本実施形態はその要旨を超えない限り、以下の実施例及び比較例によって何ら限定されるものではない。
【００８７】
［物性１］
（Ａ／Ｂ及びＣ／Ｂ）
得られたポリイソシアネート組成物について、Ｂｒｕｋｅｒ社製Ｂｉｏｓｐｉｎ  Ａｖａｎｃｅ６００（商品名）を用いた、１３Ｃ−ＮＭＲの測定を行った。具体的な測定条件は、以下のとおりとした。
【００８８】
（測定条件）
１３Ｃ−ＮＭＲ装置：ＡＶＡＮＣＥ６００（ブルカー社製）
クライオプローブ（ブルカー社製）
ＣｒｙｏＰｒｏｂｅ（登録商標）
ＣＰＤＵＬ
６００Ｓ３−Ｃ／Ｈ−Ｄ−０５Ｚ
共鳴周波数：１５０ＭＨｚ
濃度：６０ｗｔ／ｖｏｌ％
シフト基準：ＣＤＣｌ３（７７ｐｐｍ）
積算回数：１００００回
パルスプログラム：ｚｇｐｇ３０（プロトン完全デカップリング法、待ち時間２ｓｅｃ）
【００８９】
以下のシグナルの積分値を、測定している炭素の数で除して、アロファネート基、イソシアヌレート基及びウレタン基の各モル比率を求めた。次いで、アロファネート基のモル数をＡ、イソシアヌレート基のモル数をＢ、ウレタン基のモル数をＣとした場合のＡ／Ｂ及びＣ／Ｂを算出した。
【００９０】
イソシアヌレート基：（１４８．６ｐｐｍ付近の積分値）÷３
ウレタン基：（１５６．５ｐｐｍ付近の積分値）÷１
アロファネート基：（１５４ｐｐｍ付近の積分値）÷１
【００９１】
［物性２］
（イソシアネート平均官能基数（平均ＮＣＯ数））
酢酸ｎ−ブチル添加前のポリイソシアネート組成物を試料として、下記式によりイソシアネート平均官能基数（平均ＮＣＯ数）を求めた。
【００９２】
平均イソシアネート（ＮＣＯ）数  ＝  （Mn×NCO%×0.01）/42
【００９３】
式中、「ＮＣＯ％」は、イソシアネート基含有率を表し、後述する「物性４」で得られた値を用いた。また、「Ｍｎ」は、数平均分子量を表し、以下に示す測定条件にてＧＰＣ測定を行い、ポリスチレン基準の分子量として求めた。
【００９４】
（測定条件）
装置：ＨＬＣ−８３２０ＧＰＣ（ＴＯＳＯＨ）
カラム：ＴＳＫｇｅｌＳｕｐｅｒＨ２５００×１本（ＴＯＳＯＨ）
ＴＳＫｇｅｌＳｕｐｅｒＨ４０００×１本（ＴＯＳＯＨ）
ＴＳＫｇｅｌＳｕｐｅｒＨ５０００×１本（ＴＯＳＯＨ）
ＴＳＫｇｅｌＳｕｐｅｒＨ６０００×１本（ＴＯＳＯＨ）
キャリアー：テトラヒドロフラン
流速：０．６ｍＬ／分
試料濃度：１．０質量％
注入量：２０μＬ
温度：４０℃
検出方法：示差屈折計
【００９５】
［物性３］
（２５℃における粘度）
粘度はＥ型粘度計（株式会社トキメック社製）により２５℃で測定した。標準ローター（１°３４’×Ｒ２４）を用いた。回転数は、以下のとおりである。
【００９６】
（回転数）
１００ｒ．ｐ．ｍ．  （１２８ｍＰａ・ｓ未満の場合）
５０ｒ．ｐ．ｍ．  （１２８ｍＰａ・ｓ以上２５６ｍＰａ・ｓ未満の場合）
２０ｒ．ｐ．ｍ．  （２５６ｍＰａ・ｓ以上６４０ｍＰａ・ｓ未満の場合）
１０ｒ．ｐ．ｍ．  （６４０ｍＰａ・ｓ以上１２８０ｍＰａ・ｓ未満の場合）
５ｒ．ｐ．ｍ．  （１２８０ｍＰａ・ｓ以上２５６０ｍＰａ・ｓ未満の場合）
【００９７】
［物性４］
（イソシアネート基含有率（ＮＣＯ％））
ＮＣＯ％は、イソシアネート基を過剰の２Ｎアミンで中和した後、１Ｎ塩酸による逆滴定によって求めた。
【００９８】
［物性５］
（ＨＤＩモノマー濃度）
上記「物性２」に示す測定条件のＧＰＣ測定により、ポリスチレン基準の数平均分子量を測定した。次いで、未反応のＨＤＩモノマー相当の分子量（１６８）のピーク面積％をＨＤＩモノマー濃度として算出した。
【００９９】
＜塗膜の評価方法＞
各ポリイソシアネート組成物を用いて、以下のとおり塗料組成物を製造し、評価を実施した。
【０１００】
［製造例１］
（塗料組成物の製造）
まず、アクリルポリオール（Ａｌｌｎｅｘ社製、「Ｓｅｔａｌｕｘ１９０３」（製品名）、樹脂固形分濃度７５％、水酸基価１５０ｍｇＫＯＨ／樹脂ｇ）と各ポリイソシアネート組成物とを、水酸基とイソシアネート基との当量比率が１：１になるように配合した。その後、酢酸ブチルで塗料粘度がフォードカップＮｏ．４で２０秒になるように調整し、各塗料組成物を得た。
【０１０１】
［評価１−１］
（耐水性（室温））
各塗料組成物を乾燥膜厚が３０μｍになるようにガラス板に塗装し、室温で４８分放置して硬化させて各塗膜を得た。この塗膜を６０℃、湿度８７％の条件で、７２時間保持した。その後、室温で、６０分放置した。試験後の塗膜を目視で観察した。以下に示す評価基準に従い、各塗膜の耐水性（室温）を評価した。評価結果を表１〜４に示す。
【０１０２】
（評価基準）
◎：白化、ブツ等が観察されなかったもの
〇：１又は２か所白化、ブツが観察されたもの
△：３か所以上５か所以下白化、ブツが観察されたもの
×：６か所以上白化、ブツが観察されたもの
【０１０３】
［評価１−２］
（耐水性（低温））
各塗料組成物を乾燥膜厚が３０μｍになるようにガラス板に塗装し、５℃で２４時間放置して硬化させて各塗膜を得た。この塗膜を水に浸漬させ、５℃の条件で２４時間保持した。その後、室温で、６０分放置した。試験前後の塗膜の６０°光沢値を測定し、試験後の塗膜の６０°光沢値を試験前塗膜の６０°光沢値で除した割合の百分率を光沢保持率として算出した。以下に示す評価基準に従い、各塗膜の耐水性（低温）を評価した。評価結果を表１〜４に示す。
【０１０４】
（評価基準）
◎：光沢保持率９３％以上
〇：光沢保持率９１％以上９３％未満
△：光沢保持率８９％以上９１％未満
×：光沢保持率８９％未満
【０１０５】
［評価２］
（耐候性）
各塗料組成物を白エナメル塗板に乾燥後膜厚４０μｍになるようにアプリケーター塗装し、２０℃、湿度６３％の条件で、１週間塗膜養生を行った後、その塗板について耐候性を評価した。耐候性評価は、デューパネルウェザーメーター（スガ試験機製）を用いた。評価条件は、ＪＩＳ  Ｄ０２０５に従い、照射照度３０Ｗ／ｍ２、パネル温度６０℃、照射時間及び結露時間は４時間ごとのサイクル運転で行った。以下に示す評価基準に従い、各塗膜の耐水性を評価した。評価結果を表１〜４に示す。
【０１０６】
（評価基準）
◎：暴露時間１２００時間時点の光沢保持率が８０％以上のもの
〇：暴露時間１２００時間時点の光沢保持率が７０％以上８０％未満のもの
×：暴露時間１２００時間時点の光沢保持率が７０％未満のもの
【０１０７】
［評価３］
（屈曲性）
屈曲性は、各塗料組成物について、マンドレル試験（ＪＩＳ  Ｋ５６００−５−１）に従い、直径２ｍｍ、３ｍｍ、４ｍｍ、５ｍｍ、６ｍｍ及び８ｍｍの芯棒に硬化膜を形成したＰＥＴフィルムを巻き付け（硬化膜が外側）、割れや剥がれが発生しない最少直径を記載した。ここで、芯棒直径２ｍｍで割れや剥がれが発生しない場合、フィルムを芯棒なしで折り曲げる試験も実施し、これでも割れが発生しない場合は、芯棒なしのため、０ｍｍと評価した。評価結果を表１〜４に示す。
【０１０８】
［評価４］
（密着性）
各塗料組成物を乾燥膜厚が３０μｍになるように、中性洗剤で洗浄したポリプロピレン系樹脂試験片に塗装し、室温で４８時間放置、硬化させて各塗膜を得た。ＪＩＳ  Ｋ−５４００に準拠して、テストピースの碁盤目についてセロハンテープの剥離密着性試験を行った。カッターを用いてテストピースの表面に切れ目を入れて、２ｍｍ角の１００個の碁盤目を形成させた。その表面にセロハンテープを貼り付けた後、セロハンテープをテストピースの表面から勢いよく剥がして、剥がれなかった碁盤目数を数えた。以下の評価基準に従い、密着性を評価した。なお、１００個の碁盤目のうち剥がれなかった碁盤目数の多いものほど良好と評価した。評価結果を表１〜４に示す。
【０１０９】
（評価基準）
５：１００／１００（剥離なし）
４：９０／１００以上９９／１００以下
３：７０／１００以上８９／１００以下
２：５０／１００以上６９／１００以下
１：０／１００以上４９／１００以下
【０１１０】
＜ポリイソシアネートの合成＞
［合成例１］
（ポリイソシアネートＡ−１の合成）
撹拌機、温度計、還流冷却管、窒素吹き込み管及び滴下ロートを取り付けた４ツ口フラスコ内を窒素雰囲気にし、ＨＤＩ：１０００ｇと２−エチルヘキサノール：１００ｇとを仕込み、撹拌下９０℃で１時間ウレタン化反応を行った。アロファネート化及びイソシアヌレート化触媒としてカプリン酸テトラメチルアンモニウムをイソブタノールで５質量％に希釈した溶液：１ｇを加え、イソシアヌレート化反応を行った。反応液の屈折率の上昇が０．０１５となった時点で、リン酸を添加し反応を停止した。反応液の濾過後、薄膜蒸発缶を用いて、１６０℃、０．２Ｔｏｒｒの条件で２回精製し、ポリイソシアネートＡ−１を得た。得られたポリイソシアネートＡ−１は、粘度４００ｍＰａ・ｓ（２５℃）、ＮＣＯ含有率１７．７質量％、ＨＤＩモノマー濃度０．１１質量％であった。
【０１１１】
［合成例２］
（ポリイソシアネートＡ−２の合成）
合成例１と同様の装置に、ＨＤＩ：１０００ｇを仕込み、撹拌下反応器内温度を８０℃、２時間保持した。その後、イソシアヌレート化触媒としてカプリン酸テトラメチルアンモニウムをイソブタノールで５質量％に希釈した溶液：１ｇを加え、イソシアヌレート化反応を行った。反応液の屈折率の上昇が０．０１２となった時点で、リン酸を添加し反応を停止した。反応液を濾過後、合成例１と同様の方法で未反応のＨＤＩを除去し、ポリイソシアネートＡ−２を得た。得られたポリイソシアネートＡ−２は、粘度１３００ｍＰａ・ｓ（２５℃）、ＮＣＯ含有率２３．１質量％、ＨＤＩモノマー濃度０．１１質量％であった。
【０１１２】
［合成例３］
（ポリイソシアネートＡ−３の合成）
合成例１と同様の装置に、ＨＤＩ：１０００ｇと２−エチルヘキサノール：３０ｇとを仕込み、撹拌下９０℃で１時間ウレタン化反応を行った。アロファネート化及びイソシアヌレート化触媒としてカプリン酸テトラメチルアンモニウムをイソブタノールで５質量％に希釈した溶液：１ｇを加え、イソシアヌレート化反応を行った。反応液の屈折率の上昇が０．０１２となった時点で、リン酸を添加し反応を停止した。反応液の濾過後、合成例１と同様の方法で未反応のＨＤＩを除去し、ポリイソシアネートＡ−３を得た。得られたポリイソシアネートＡ−３は、粘度５００ｍＰａ・ｓ（２５℃）、ＮＣＯ含有率２０．６質量％、ＨＤＩモノマー濃度０．１１質量％であった。
【０１１３】
［合成例４］
（ポリイソシアネートＡ−４の合成）
合成例１と同様の装置に、ＨＤＩ：１０００ｇと２−エチルヘキサノール：３０ｇとを仕込み、撹拌下８０℃で１時間ウレタン化反応を行った。アロファネート化及びイソシアヌレート化触媒としてカプリン酸テトラメチルアンモニウムをイソブタノールで５質量％に希釈した溶液：１ｇを加え、イソシアヌレート化反応を行った。反応液の屈折率の上昇が０．００８となった時点で、リン酸を添加し反応を停止した。反応液の濾過後、合成例１と同様の方法で未反応のＨＤＩを除去し、ポリイソシアネートＡ−４を得た。得られたポリイソシアネートＡ−４は、粘度４００ｍＰａ・ｓ（２５℃）、ＮＣＯ含有率２０．４質量％、ＨＤＩモノマー濃度０．１１質量％であった。
【０１１４】
［合成例５］
（ポリイソシアネートＡ−５の合成）
合成例１と同様の装置に、ＨＤＩ：１０００ｇと２−エチルヘキサノール：７８ｇとを仕込み、撹拌下１３０℃で１時間ウレタン化反応を行った。アロファネート化触媒として、２−エチルヘキサン酸ジルコニルの２０％ミネラルスピリット溶液：０．３５ｇを加えた。６０分後、反応液の屈折率の上昇が０．００５５となった時点で、ピロリン酸の固形分３９％エタノール溶液（太平化学産業製、商品名「リン酸（１０５％）」）：０．４７ｇを加え、反応を停止した。次いで、合成例１と同様の方法で未反応のＨＤＩを除去し、ポリイソシアネートＡ−５を得た。得られたポリイソシアネートＡ−５は、粘度１００ｍＰａ．ｓ（２５℃）、ＮＣＯ含有率１７．４％、ＨＤＩモノマー濃度０．１１質量％であった。
【０１１５】
［合成例６］
（ポリイソシアネートＡ−６の合成）
合成例１と同様の装置に、ＨＤＩ：１０００ｇと１．４−ブタンジオール：４４ｇとを仕込み、撹拌下反応器内温度１６０℃で、１時間保持した。その後、反応液を濾過後、合成例１と同様の方法で未反応のＨＤＩを除去し、ポリイソシアネートＡ−６を得た。得られたポリイソシアネートＡ−６は、粘度６００ｍＰａ・ｓ（２５℃）、ＮＣＯ含有率１９．２質量％、ＨＤＩモノマー濃度０．２質量％であった。
【０１１６】
＜ポリイソシアネート組成物の製造＞
［実施例１］
（ポリイソシアネート組成物Ｐ−ａ１の製造）
合成例１と同様の装置に、合成例３で得られたポリイソシアネートＡ−３：５０ｇ、ポリエーテルポリオールＢ−２（ＡＧＣ株式会社製、「エクセノール２３０」（商品名）、分子量３０００）：５０ｇ、及び、リン酸２−エチルヘキシルエステル（城北化学工業株式会社製、商品名「ＪＰ−５０８」）：０．０１ｇを加えた。次いで、混合液について撹拌下１２０℃で４時間ウレタン化反応を行った後に、ヒンダードアミン系光安定剤（ＢＡＳＦジャパン株式会社製、商品名「Ｔｉｎｕｖｉｎ７６５」：０．１ｇ、希釈溶剤として酢酸ｎ−ブチル：３３ｇを添加し、ポリイソシアネート組成物Ｐ−ａ１を得た。得られたポリイソシアネート組成物Ｐ−ａ１は、透明の液体であり、粘度７００ｍＰａ・ｓ（２５℃）、ＮＣＯ含有率６．２質量％であった。
【０１１７】
［実施例２〜１７及び比較例１〜４、６］
（ポリイソシアネート組成物Ｐ−ａ２〜Ｐ−ａ１７及びＰ−ｂ１〜Ｐ−ｂ４、Ｐ−ｂ６の製造）
表１〜４に記載の配合とした以外は、実施例１と同様の方法を用いて、ポリイソシアネート組成物Ｐ−ａ２〜Ｐ−ａ１７及びＰ−ｂ１〜Ｐ−ｂ４、Ｐ−ｂ６を得た。
【０１１８】
なお、表１〜４において、各ポリエーテルポリオールは、以下のとおりである。
Ｂ−１：ＡＧＣ株式会社製、「エクセノール８４０」（商品名）、数平均分子量６５００
Ｂ−２：ＡＧＣ株式会社製、「エクセノール２３０」（商品名）、数平均分子量３０００
Ｂ−３：ＡＧＣ株式会社製、「エクセノール１０３０」（商品名）、数平均分子量１０００
Ｂ−４：ＡＧＣ株式会社製、「エクセノール１０２０」（商品名）、数平均分子量１０００
Ｂ−５：保土谷化学株式会社製、「ＰＴＧ１０００ＳＮ」（商品名）、数平均分子量１０００
【０１１９】
［比較例５］ポリイソシアネート組成物Ｐ−ｂ５の製造
合成例１と同様の装置に、ＨＤＩ：５００ｇとポリエーテルポリオールＢ−１（ＡＧＣ株式会社製、「エクセノール８４０」（商品名）、分子量６５００）：１５０ｇとを仕込み、撹拌下９０℃で２時間ウレタン化反応を行った。９０℃でイソシアヌレート化触媒としてテトラメチルアンモニウムカプリエート：０．０２ｇを加えた。４時間後、反応液の屈折率上昇が０．０１となった時点でリン酸：０．１ｇを加え反応を停止した。薄膜蒸発缶を用いて、１５０℃、２Ｔｏｒｒの条件で２回精製し、ポリイソシアネート組成物Ｐ−ｂ５を得た。得られたポリイソシアネート組成物Ｐ−ｂ５は、粘度２００ｍＰａ・ｓ（２５℃）、ＮＣＯ含有率１１．４質量％、ＨＤＩモノマー濃度０．１１質量％であった。
【０１２０】
また、得られた各ポリイソシアネート組成物を用いて、上記に記載の方法により、耐水性、耐候性、屈曲性及び密着性を評価した。結果を表１〜４に示す。
【０１２１】
【表１】
2020147737.tif 000002
【０１２２】
【表２】
2020147737.tif 000003
【０１２３】
【表３】
2020147737.tif 000004
【０１２４】
【表４】
2020147737.tif 000005
【０１２５】
表１〜４から、ポリイソシアネート組成物Ｐ−ａ１〜Ｐ−ａ１７（実施例１〜１７）を用いることで、耐水性、耐候性、屈曲性及び密着性に優れる塗膜が得られることが確認された。
また、ポリイソシアネート組成物Ｐ−ａ１〜Ｐ−ａ１７（実施例１〜１７）において、平均ＮＣＯ数３．１以上であるポリイソシアネート組成物Ｐ−ａ１〜Ｐ−ａ７及びＰ−ａ９〜Ｐ−ａ１６（実施例１〜７及び９〜１６）は、塗膜としたときの常温及び低温での耐水性がより優れていた。また、平均ＮＣＯ数が３．５以上であり、粘度が４００ｍＰａ・ｓ以上２２００ｍＰａ・ｓ以下であり、且つ、ＮＣＯ含有率が３．６質量％以上１１．５質量％以下であるポリイソシアネート組成物Ｐ−ａ１〜Ｐ−ａ６、Ｐ−ａ１０〜Ｐ−ａ１２及びＰ−ａ１７では、塗膜としたときの常温及び低温での耐水性が特に優れていた。これは、使用したポリイソシアネートの平均ＮＣＯ数が３．５以上と高い値でありながら、粘度が適度な数値範囲であり、且つ、主剤の水酸基と結合を形成し得るイソシアネート基の比率を表すＮＣＯ含有率が適度な数値範囲であることから、形成された塗膜の弾性と架橋密度のバランスが良く、塗膜に柔軟性を付与できたため、耐水性が特に優れていたと推察された。
また、Ａ／Ｂが１．００以下であり、且つ、Ｃ／Ｂが１．１０以下であるポリイソシアネート組成物Ｐ−ａ１〜Ｐ−ａ４、Ｐ−ａ６〜Ｐ−ａ７、Ｐ−ａ１０〜Ｐ−ａ１２及びＰ−ａ１７（実施例１〜４、６〜７、１０〜１２及び１７）は、塗膜としたときの耐候性が特に優れていた。
また、Ａ／Ｂが１．００以上である又はＣ／Ｂが０．５０以上であるポリイソシアネート組成物Ｐ−ａ４〜Ｐ−ａ６及びＰ−ａ８〜Ｐ−ａ１６（実施例４〜６及び８〜１６）は、塗膜としたときの密着性に特に優れていた。
また、Ａ／Ｂが０．３６以上である、又は、Ｃ／Ｂが０．２５以上であるポリイソシアネート組成物Ｐ−ａ１〜Ｐ−ａ６及びＰ−ａ８〜Ｐ−ａ１６（実施例１〜６及び８〜１６）は、塗膜としたときの屈曲性が特に優れていた。
【０１２６】
一方、ポリイソシアネート組成物Ｐ−ｂ１〜Ｐ−ｂ６（比較例１〜６）を用いた場合では、耐水性、耐候性、屈曲性及び密着性の全てに優れる塗膜は得られなかった。
【産業上の利用可能性】
【０１２７】
本実施形態のポリイソシアネート組成物によれば、塗膜としたとき耐水性、耐候性、屈曲性及び密着性に優れるポリイソシアネート組成物を提供することができる。本実施形態のポリイソシアネート組成物は、塗料、インキ、接着剤、注型材、エラストマー、フォーム、プラスチック材料の原料として使用することができる。本実施形態の塗料組成物は、建築用塗料、重防食用塗料、自動車用塗料、情報家電用塗料、パソコンや携帯電話等の情報機器用塗料に好適である。